(57)【要約】【課題】特に大きな織物伸度を得るような特殊な工程を経ずとも、しなやかな風合いを保ったまま、洗濯後も縫い目滑脱抵抗が良好な裏地を得ること。【解決手段】経糸または緯糸の少なくともいずれか一方に、繊維横断面形状が異型断面であるポリエステルマルチフィラメントを含む織物からなる裏地であって、前記マルチフィラメント糸は、は単糸空隙率が２０％以上で、ランダムな方向に積層され、前記ポリエステルマルチフィラメントを含む方向の織物の伸度が３〜５％である裏地。【選択図】図１
2005330615.tif 000002
【特許請求の範囲】
【請求項１】
経糸または緯糸の少なくともいずれか一方に、繊維横断面形状が異型断面であるポリエステルマルチフィラメントを含む織物からなる裏地であって、前記マルチフィラメント糸は単糸空隙率が２０％以上で、フィラメントの単糸はランダムな方向に積層され、前記ポリエステルマルチフィラメントを含む方向の織物の伸度が３〜５％である裏地。
【請求項２】
前記織物の経伸度と緯伸度との比が１：３．５〜３．５：１である請求項１記載の裏地。
【請求項３】
前記ポリエステルマルチフィラメントの繊維横断面形状がＭ型断面である請求項１または２に記載の裏地。
【請求項４】
前記Ｍ型断面の開口角度が１００度〜１５０度である請求項３に記載の裏地。
【請求項５】
前記Ｍ型断面の隙間率が２０％〜５０％である請求項３または４記載の裏地。
【請求項６】
前記ポリエステルマルチフィラメントのアスペクト比（短径／長径）は１／２〜１／４である請求項３〜５のいずれか一項に記載の裏地。
【請求項７】
前記ポリエステルマルチフィラメントの繊維横断面形状がＹ型断面である請求項１〜２のいずれか一項に記載の裏地。
【請求項８】
前記ポリエステルマルチフィラメントを緯糸に用い、前記織物の経糸の伸度は１．２〜４％であり、前記織物の緯伸度は３〜５％である請求項１〜７のいずれか一項に記載の裏地。
【請求項９】
経糸または緯糸の少なくともいずれか一方の糸に、繊維横断面形状がＭ型断面で、単糸空隙率が２０％以上であるポリエステルマルチフィラメントを用い、生機ＣＦ１２００〜１８００の織物を製織し、精練した後、プレセット、染色加工し、ついで０〜１５％の減量加工を施し、前記マルチフィラメントを用いた方向の糸の生機ＣＦと仕上げ後のＣＦの比（仕上げＣＦ／生機ＣＦ）を１．０５〜１．１５とせしめることを特徴とする裏地の製造方法。
【発明の詳細な説明】
【技術分野】
【０００１】
本発明はポリエステル糸を用いた裏地に関し、さらに詳しくはユニホームに適した縫い目ずれがなく着用感に優れたポリエステルマルチフィラメント糸を用いた裏地に関する。
【背景技術】
【０００２】
従来より、裏地は、ソフトでかつ、しなやかで、表地への追随性がよく、表地と縫製して衣料とした後の着用感に優れたものが望まれている。また、衣料とした際には外観には現れないこともあって、一定以上の品質のものを、できるだけ、安価に入手したいのが実情である。
【０００３】
そして、ポリエステルは、安価で、風合い、機械的特性、寸法安定性等に優れた特性を備えているため、優れた裏地用素材として用いられている。たとえば、特許文献１は、実質的に無撚りの生糸のＰＴＴサイドバイサイド複合繊維を用いて織物伸長率が１０％以上であるストレッチ裏地が開示されている。
【０００４】
特に、ポリエステルの場合、ソフトな裏地とするために、織物を製織した後に高い割合で減量して細デニール化せしめることが多く（たとえば、特許文献２参照）、経糸と緯糸の間に隙間ができやすい。この隙間によって、たとえば、スカートを着用した人が座ったとき臀部の部分の裏地が緯方向に引っ張られて、縫い目ずれが起こり易い。このような縫い目ずれを防ぐため、特許文献３では、織物の緯方向の伸びを大きくとり、縫い目滑脱抵抗の優れた裏地を開示している。
【特許文献１】特開２００１−３１６９２３号公報
【特許文献２】特開平２−１９１７０２号公報
【特許文献３】特許第３３３８０２９号公報
【発明の開示】
【発明が解決しようとする課題】
【０００５】
しかしながら、従来の経緯とも伸度の低い通常のレギュラーポリエステル糸を用いた裏地は、裏地とした当初は良好な縫い目滑脱抵抗を示したとしても、水洗いしたり柔軟剤を使用して洗濯をすると縫い目滑脱抵抗が著しく悪化し、着用感が劣ったものとなる。
【０００６】
また、特許文献１に開示された裏地は、ストレッチ性に優れ、着用感に優れはするものの、２種類の収縮率の異なるポリマーを用いたサイドバイサイド糸であるため、原糸のコストが高くなる。また、低収縮率のポリマーは低粘度であるため、強度が極めて弱く、この結果、糸強度がレギュラー糸と比較しても弱いものとなり、織物としての引裂き強度が低下し、ユニホーム等の裏地として必要な充分な強度が得られにくい。
【０００７】
そして、特許文献３に開示された裏地は、緯方向に伸びを大きくとるために、極度に緯方向に巾入れすることが必要となる。このため、特許文献３では生機セットを実施しているが、この生機セットにより、サイジング糊剤が織物に固着して糊が落ちづらくなる。よって、通常の精練では不十分となり、コスト高の原因となる。
また、通常の裏地の製造では、精練−セット−減量と連続して準備工程をおこなっているが、これらの通常の準備工程の前に、別途、セッターに通すという工程が必要となり、製造コストが高くなる。
さらに、経方向に引っ張り、緯方向に大きく巾入れするために、緯糸は経糸のまわりを大きくうねり曲がった裏地となり、結果として、経方向がざらざらとした手触りになる。
【０００８】
したがって、本発明は、上記の課題を解決し、経・緯方向とも手触りがよく、しなやかで、かつ柔軟剤を使用して洗濯した後も縫い目滑脱抵抗に優れた裏地を安価に提供することを目的とする。
【課題を解決するための手段】
【０００９】
本発明によれば、裏地を構成するポリエステルマルチフィラメントの単糸空隙率を大きいものとし、各単糸間に一定の空隙をもたせることなどによって、織物伸度をそれほどあげずとも縫い目滑脱に優れた裏地を得ることができる。このために特定のマルチフィラメントを用いることが好ましく、着用感にすぐれたものを安価に提供できる。
【００１０】
すなわち、本発明は、経糸または緯糸の少なくともいずれか一方に、繊維横断面形状が異型断面であるポリエステルマルチフィラメントを含む織物からなる裏地であって、このマルチフィラメント糸は単糸空隙率が２０％以上で、フィラメントの単糸がランダムな方向に積層され、前記ポリエステルマルチフィラメントを含む方向の織物の伸度が３〜５％である裏地をその要旨とする。
この裏地は、前記織物の経伸度と緯伸度との比が１：３．５〜３．５：１であることが好ましく、マルチフィラメントの繊維横断面形状はＭ型またはＹ型の断面であることが好ましい。そして、繊維横断面形状が、Ｍ断面の場合、開口角度は１００度〜１５０度、隙間率は２０％〜５０％、アスペクト比（短径／長径）は１／２〜１／４であることが好ましい。なかでも、緯伸びの裏地の場合は、ポリエステルマルチフィラメントを緯糸に用い、前記織物の経糸の伸度は１．２〜４％、緯伸度は３〜５％である裏地がよい。
また、本発明は、経糸または緯糸の少なくともいずれか一方の糸に、繊維横断面形状がＭ型断面で、単糸空隙率が２０％以上であるポリエステルマルチフィラメントを用い、生機ＣＦ１２００〜１８００の織物を製織し、精練した後、プレセット、染色加工し、ついで０〜１５％の減量加工を施し、前記マルチフィラメントを用いた方向の糸の生機ＣＦと仕上げ後のＣＦの比（仕上げＣＦ／生機ＣＦ）が１．０５〜１．１５とせしめることを特徴とする裏地の製造方法でもある。
【発明の効果】
【００１１】
本発明の構成により、特に大きな織物伸度を得るような特殊な工程を経ずとも、しなやかな風合いを保ったまま、洗濯後も縫い目滑脱抵抗が良好な裏地を得ることができる。
【発明を実施するための最良の形態】
【００１２】
本発明の裏地は、平織、綾織、朱子織などの裏地に用いられる織組織からなる織物である。製造コスト、裏地としての軽さ、薄さの良好なものが得やすい点から、平織、綾織の織組織が好ましい。
また、本発明の裏地は、経糸または緯糸の少なくとも一方に、特定のポリエステルマルチフィラメントを含む。たとえば、タイトスカートのような緯方向に引っ張られる衣服の場合は緯糸に、このポリエステルマルチフィラメントを含むのが好ましい。また、背広の上着など経方向に引っ張られることの多い衣服の場合は、経糸にこのマルチフィラメントを含むのが好ましい。このマルチフィラメントを、織物の経糸に用いるか、緯糸に用いるか、経糸と緯糸の両方に用いるか、一部に用いるか、すべてに用いるかは、用途に応じて、適宜、決定すればよい。
【００１３】
上記織物の伸度は、良好な縫い目滑脱抵抗を得るためには、織物の少なくとも１つの方向の伸度が３％以上であることが必要である。また、通常、伸度が大きくなればなるほど、縫い目滑脱抵抗はよくなる傾向があるが、安価な裏地を得るためには、上記の方向の伸度の上限は、せいぜい５％程度である。
すなわち、伸度が３％未満であると、上記マルチフィラメントの各単糸フィラメント間の空隙が少ないため、各単糸フィラメントがランダムに積層しがたくなり、柔軟剤を使用して洗濯した際など、縫い目滑脱抵抗の優れたものが得られない。
また、裏地は、製造コストを押さえるため、後述のように無撚糸を用いることが多い。そして、経糸または緯糸に無撚糸を使って大きな伸度をもたせるためには、通常の裏地の連続準備工程［精練（オープンソーパ−）→プレセット（ピンテンター）→減量（Ｊボックス）］では、充分なリラックスができず、織物の経緯方向に縮まないため、ピンテンターで巾を縮めたり、経方向に追い込むなど、特殊な工程が必要になるが、５％程度であれば、通常の連続工程で行えるので、安価に製造できる。
なお、参考までに、商業用の一般的な生産速度６０〜１３０ｍ／分で加工する場合、ピンテンターで無理に巾入れしたり、追い込んだ場合、緯糸が湾曲して布目曲がりが生じたり、経糸が波打って凹凸が生じたりして、全体の品位が悪くなり、最大でも５％が限界である。
よって、本発明では、本発明のマルチフィラメントを用いた方向の織物伸度が３〜５％に設定する。
【００１４】
一方、他方の織物伸度は手触りのよい平滑な表面の裏地を得やすい点からは、１．２％以上であることが好ましい。
【００１５】
そして、緯糸に本発明のポリエステルマルチフィラメントを用いた場合は、織物の緯伸度は３〜５％となり、この場合、織物の経伸度は１．２〜４％が通常である。
【００１６】
なお、経糸と緯糸の織物伸度の比は、同じ程度であるのが好ましく、具体的には、３．５：１〜３．５：１程度が好ましい。この伸度の比に違いがあると、織物表面がなめらかでなく、良好な手触りを損なうおそれがあり、着用感が損なわれるおそれがある。
【００１７】
以下、本発明のポリエステルマルチフィラメントについて、詳細に説明する。
次に、本発明の織物の上記マルチフィラメントの横断面形状を図１に例示する。この例では、Ｍ型の各単糸フィラメントが一定の方向に向いたレンガ積みの状態とならず、ランダムな方向に積層され、マルチフィラメントを構成する各単糸間に一定以上の空隙を保った形状になっている。このような状態であると、上記のポリエステルマルチフィラメントを用いることによって、着用時など裏地が引っ張られた際にも、その空隙がクッションとなり、かつマルチフィラメントの単糸間の摩擦により糸がひっぱられ、縫い目滑脱抵抗が良好になる。
【００１８】
また、本発明のマルチフィラメントは、安価な裏地を得るために実質的に無撚の原糸を用いることが好適である。実質的に無撚とは、撚りのない状態、すなわち、０ｔ／ｍ、または、ボビンからの解舒撚りが入る場合は、２〜２０ｔ／ｍ程度、多くても５０ｔ／ｍ入る程度のものをいう。なお、追撚により撚りを加えると、織物表面は凹凸となりがちであり、肌触りのよい平滑な織物が得られないおそれがある。また、強い撚りを施すと、マルチフィラメントの単糸間が十分でなくなることにより、上述の縫い目滑脱抵抗のよさが阻害されるおそれがある。
【００１９】
本発明のマルチフィラメントは、裏地にした際、フィラメント間同士に一定以上の空隙を備えるのがよい。具体的には、たとえば、空隙率が３０％以上が好ましい。なお、空隙率は、裏地の織物をカットし、経糸または緯糸の繊維横断面の顕微鏡写真を参照して求める。図１を参照して、マルチフィラメントの外周に囲まれた点線の中の面積をＳ、各単糸フィラメントの面積の和をＳｆとすると、Ｓｆ×１００／Ｓが空隙率（％）として求めることができる。
なお、たとえば、通常の一般的な丸断面の８４ｄｔｅｘ／３６ｆを用いた裏地では、おおよそ２０％弱程度である。そして、本発明ではこのような空隙を備え、繊維横断面形状は異型断面であるのがよい。なお、フィラメントの繊維横断面の形状については後述する。
【００２０】
このようにマルチフィラメントの各単糸フィラメント間に空隙をもたせる構造とすることにより、大きく織物伸度をあげずとも、良好な縫い目滑脱抵抗を得ることができる。この空隙率は、より好ましくは、３０％以上である。また、マルチフィラメントがばらばらになりすぎないためには上限は５０％程度であろう。
【００２１】
なお、単糸フィラメント間に空隙をもたせる構造とすることにより縫い目滑脱抵抗が向上する理由は定かではないが、以下の理由が推測される。裏地をある方向に引っ張ると、裏地同士を縫い合わせた縫い目に力が集中し、縫糸によって経糸または緯糸が引っ張られることによって、縫い目が大きく開き、縫い目が滑脱する。
本発明では、ポリエステルマルチフィラメントの各単糸フィラメント間に空隙をもたせることにより、上記引っ張られる力が作用しても、単糸間の空隙が緩衝材となり緩和されることになり、縫い目に力が集中せず、分散されて、縫い目滑脱が向上すると考えることができると推測される。
【００２２】
次に、好適な例をさらに具体的に示す。
本発明のマルチフィラメントに用いられるポリエステルとしては、ポリエチレンテレフタレート、ポリブチチレンテレフタレート、トリメチレンテレフタレート、などがあげられる。また、ポリエチレングリコール、イソフタル酸などのような第３成分を共重合したものであってもよい。なかでも、しなやかさと強度を保ちやすい点から９０モル％以上がエチレンフタレートの繰返し単位をするポリエチレンテレフタレートからなるものが好ましい。
【００２３】
そして、本発明のマルチフィラメントの単糸の横断面形状は異型断面である。異型断面の場合、Ｌ型、Ｙ型、Ｍ型等の多角形の断面でもよいし、放射型、中空型、その他不定の形でもよい。なかでも、足長Ｙ型断面、Ｍ型断面が好ましく、Ｍ型断面が特に好ましい。
【００２４】
次に、Ｍ型断面とする場合の好適な形を詳細に説明する。このＭ型断面とは、たとえば、図２に示すような断面である。図２の左下端ａをから右下端ｂへ線を結び、ｂより垂直に高さＬ１まで線をのばした点を右上端ｃとする。同様に左下端ａから垂直に上方に伸びた点を左上端ｄとする。Ｍ型断面を包囲した矩形ａ−ｂ−ｃ−ｄのうち、繊維断面以外が占める割合い（以下、単糸空隙率という）は、２０％以上であり、なかでも３０〜６０％程度が好ましい。
このように、山型が連続した形のＭ型断面で、かつ、上記単糸空隙率が大きいマルチフィラメントは、マルチフィラメントの各単糸がおのおのの単糸同士でひっかかりやすいものとなるため、縫い目同士が引っ張られたときも各々の単糸同士がひっかかりやすくなり、これが摩擦となり、縫い目ずれしがたく、縫い目滑脱抵抗がよいものとなる。そして、マルチフィラメントの各単糸同士の間も空隙をもたせやすいものとなり、引っ張られたときにも単糸間同士でこの摩擦を吸収することができる。この結果、特に大きな織物伸度がなくても十分良好な縫い目滑脱抵抗を得ることができると考えられる。
なお、単糸空隙率が大きすぎると、単糸の厚みが薄くなり、織物表面がこすられると、フィラメントが細かく割れてしまい、織物の表面に白化現象を生じるおそれがあるので、実用的には、単糸空隙率の上限は６０％程度が限度であろう。
【００２５】
また、このような単糸同士のひっかかりを得るためには、各々のフィラメントは、ランダムな方向に積層されていることが好ましい。これにより、フィラメント同士が引っかかりやすく、それが摩擦となり、良好な縫い目滑脱抵抗を得やすく、また織物としての伸度を得ることも容易となる。
【００２６】
また、上記のような単糸同士のひっかかりをよくして、縫い目滑脱抵抗を良好に保つには、図１に示す開口角度θは、１５０度以下とすることが好ましく、なかでも１２０度以下が好ましく、特に１１０度以下が好ましい。すなわち、開口角度が大きすぎると、偏平糸に近くなり、ランダムに積層されがたく、単糸同士のひっかっかりが少なくなり、縫い目滑脱抵抗に劣る傾向がある。
また、良好な手触りと均一な染色性を得るには、開口角度は１００度以上が好ましい。すなわち、あまりに開口角度が小さすぎると、Ｍ型断面の両辺が狭く閉じた形となり、紡糸の際、ポリマーが紡糸孔から吐出した際の冷却風がＭ断面の各辺に均一に当たり難く、冷却不足による糸斑が発生しやすいものとなりやすく、裏地に用いた際も、この糸斑により染色斑ができやすい傾向にある。よって、外観の色を統一したものとしたい場合は開口角度は１００度以上が好ましい。
アスペクト比（短径／長径の比、図２でいうｌ4／ｌ3）は、１／２〜１／４程度が好ましい。すなわち、短径の比が小さすぎると、単糸同士のひっかかりが少なくなる傾向があり、短径の比が大きすぎると、糸斑が発生するおそれがある。
加えて、上記のような単糸同士のひっかかりを得るためは、図２を参照して、Ｍ断面の高さをＬ１、隙間の高さをＬ２とすると、以下に示す隙間率（Ｌ２×１００／Ｌ１）は、２０〜５０％が好ましく、なかでも、２０〜４０％が好ましい。
【００２７】
上記のような単糸のひっかかりを得るためには、上記構成に加えて、開口角度、アスペクト比、隙間率など上記の範囲で適宜設定すると好適である。これらの好ましい組み合わせとしては、たとえば、開口角度が１００度〜１５０度で、アスペクト比が１／２〜１／４であれば、フィラメントをランダムに積層して、単糸空隙率を保ちやすく、良好な外観と手触りと縫い目滑脱抵抗が得られやすい。
【００２８】
なお、図２では１つのＭ形状になっているものについて説明したが、図３に示すように、Ｍ形状を連続した波型形状のＭ型断面のものであってもよい。
【００２９】
Ｍ型断面を例にして異型断面形状の好適な例を述べたが、Ｙ型断面とする場合には以下のように単糸空隙率、開口角度、アスペクト比を求めるとよい。図４の左下端ｅをから右下端ｆへ線を結び、ｆより垂直に断面の高さ分、線をのばした点を右上端ｇとする。同様に左下端ｅから垂直に上方に伸びた点を左上端ｈとする。Ｍ断面を包囲した矩形ｅ−ｆ−ｇ−ｈのうち、繊維断面以外が占める割合いを単糸空隙率とし、開口角度、アスペクト比（ｌ4／ｌ3）は図４に示すとおりである。これらは、上記Ｍ断面と同程度の値と設定することが好ましい。
【００３０】
本発明のように、上記したような繊維の横断面形状を備えたポリエステルマルチフィラメントであれば、単糸フィラメント同士のひっかりにより、水洗いしたか否か、柔軟剤を用いて選択したか否かに拘らず、優れた縫い目滑脱抵抗が得られる。
【００３１】
本発明のマルチフィラメントを構成する糸のトータル繊度は、２０ｄｔｅｘ以上１７０ｄｔｅｘ以下が好ましい。また、単糸繊度は０．８〜５ｄｔｅｘが好ましい。上記異型断面繊維の空隙率を利用するには、これらの繊度の糸を、フィラメント本数として、１０〜１００本程度とするのが好ましい。
【００３２】
次に、本発明の織物の好適な製造方法の一例を示す。エチレンテレフタレートを９０モル％以上含有するポリエステルを、Ｍ型スリットの各頂点に突起部を設けた紡糸孔より溶融して紡糸してＭ型の断面をもつポリエステルマルチフィラメント得る。このフィラメントの単糸断面の、開口角度、隙間率、アスペクト比は、上記の範囲とすることが好ましい。その後、得られたポリエステルマルチフィラメントを、緯糸または経糸に用いて製織して生機とする。生機のトータルカバーファクター（以下、生機ＣＦという）は、通常の１２００〜１８００程度のものが好ましい。ユニフォーム用途の裏地であれば、１４００〜１８００程度がより好ましい。ここで、トータルカバーファクターは、経方向および緯方向それぞれのカバーファクターの和であり、以下の式で表される。
【数１】
2005330615.tif 000003
【００３３】
この生機を、連続準備機により、精練→ピンテータでプレセット→アルカリ減量を施し、連続的に加工する。減量率は、適宜、調整するとよいが、通常０〜１５％が好ましい。ついで、液流染色機等により１００〜１４０℃程度で染色を行い、仕上げる。この際、帯電防止、柔軟加工の加工を適宜施してもよい。
また、本発明のマルチフィラメントを緯糸に用いるのであれば、緯糸の生機ＣＦと緯糸の仕上げＣＦとの関係は（仕上げＣＦ／生機ＣＦ）が１．０５〜１．１５となるように設定すると、連続的に処理しやすいので効率がよく、好ましい。なお経糸に本発明のマルチフィラメントを用いる場合も同様である。
【実施例】
【００３４】
以下の実施例において、各物性等の測定は、以下の方法を用いた。
（１）開口角度、アスペクト比、隙間率、単糸空隙率、空隙率
織物をカットし、経糸または緯糸の織物横断面の電子顕微鏡写真により、各値を測定した。
（２）経伸度、緯伸度
ＪＩＳＬ１０９６  Ｂ法により、荷重２４．５２Ｎで測定した伸長率を伸度とした。
（３）縫い目滑脱抵抗（ｍｍ）
ＪＩＳ−Ｌ−１０９６  Ｂ法により、つかみ巾２．５４ｃｍ  ４９．０Ｎ  荷重の条件で測定した。
（４）柔軟剤使用後の縫い目滑脱（ｍｍ）
ＪＩＳＬ  ０２１７  １０３法により、柔軟剤（商品名：ハミング（登録商標）１／３，花王株式会社製）を３回使用し、その後、自然乾燥し、平吊した。
【００３５】
（実施例１）
＜異型断面糸の製造＞
極限粘度［η］＝０．６３で酸化チタンを０．５重量％含有するポリエチレンテレフタレートを、各頂点に突起を有するＭ型の紡糸孔より、２９９℃で溶融し、紡糸口金から吐出後、風速０．４６ｍ／ｓｅｃで冷却して油剤を付与し、周速１２５０ｍ／分のプリテンションローラに導き巻きつけた。さらに、更に、表面温度９９℃で周速度１２５０ｍ／分の第１ゴデッドローラに導いた。この第１ゴデッドローラと、表面温度１２５℃で周速度３５００ｍ／分の第２ゴデッドローラとの間で延伸し、第２ゴデッドローラにて熱セットし、巻き取った。
得られた糸の物性は、繊度は８４ｄｔｅｘ／２４ｆ、破断強度が３．２ｃＮ／ｄｔｅｘ、破断伸度が３３％であり、繊維横断面の開口角度は１１０°、アスペクト比は１／２．９、隙間率は３４％、単糸空隙率は３５％であった。
＜裏地の製法＞
５６ｄｔｅｘ／４８ｆで繊維横断面形状が丸断面のレギュラーポリエステルのフルダル糸の無撚糸を経糸に用い、上記の物性を備えた８４ｄｔｅｘ／２４ｆのＭ型断面糸を緯糸に用いて、経密度が１１７本／２．５４ｃｍ、緯密度が７８本／２．５４ｃｍ、織物長さ５４．５ｍ、織物巾１３８ｃｍの平組織の生機織物を得た（経糸ＣＦ：８２７、緯糸ＣＦ：６７６、生機ＣＦ：１５０３）。
この平織物を生機として、連続準備機［精練（オープンソーパ型４槽、水温９５℃）→プレセット（ピンテンター１９５℃）→アルカリ減量（Ｊボックスの連続減量機）］により布速８０ｍ／分で加工した。
次いで、液流染色機で１３０℃×４０分で染色した後、連続仕上機［セット（ピンテンター１８０℃）］に布速７０ｍ／分で通し、帯電防止、柔軟加工を施した。
得られた裏地は、経密度が１３０本／２．５４ｃｍ，緯密度が８２本／２．５４ｃｍ、減量率が６％、織物の長さ５１ｍ、織物巾１２４ｃｍ、経糸ＣＦ：９１９、緯糸ＣＦ：７１０、仕上げＣＦ：１６２９、経伸度：１．３％、緯伸度：４．０％であった（経伸度：緯伸度＝１：３．１、仕上げＣＦ／生機ＣＦは１．０８）。また、緯糸の繊維横断面形状は、図１のようなＭ型断面であり、ランダムに積層されていた。このマルチフィラメントの空隙率は３８％、単糸空隙率は３５％、隙間率は３４％、開口角度は１１０度、アスペクト比は１／２．９であった。
得られた裏地の縫い目滑脱抵抗は、経が０．３ｍｍ、緯が０．４ｍｍ、また洗濯後の縫い目滑脱抵抗は、経が０．５ｍｍ、緯が０．７ｍｍであった。
このように、実施例１で得た裏地の縫い目滑脱抵抗は優れており、経方向、緯方向、斜め方向の手触りも、なめらかでソフトでよいものであった。また、柔軟剤で洗濯した後も縫い目滑脱抵抗が良好であり、耐久性に優れているものであった。この裏地と表地とを縫製して、背広の上着として、着用したところ、経、緯、斜めのいずれの方向においてもなめらかで手触りもよく、また、大きく伸びをしたり、かがんだりしても、縫い目ずれがなく着用感に優れていた。また、タイトスカートの裏地として用いて着用したところ、縫い目ずれもなく、着用感に優れていた。
【００３６】
（実施例２）
実施例１の口金の紡糸孔の形状を変更し、８４ｄｔｅｘ／３０ｆの糸を得て用いた以外は実施例と同様に生機織物（経糸ＣＦ：８２７、緯糸ＣＦ：６７６、生機ＣＦ：１５０３）を得て、加工し、裏地を得た。
得られた裏地は、経密度が１３０本／２．５４ｃｍ，緯密度が８２本／２．５４ｃｍ、減量率が６％、織物の長さ５１ｍ、織物巾１２４ｃｍ、経糸ＣＦ：９１９、緯糸ＣＦ：７１０、ト仕上げＣＦ：１６２９、経伸度：１．５％、緯伸度：３．９％であった（経伸度：緯伸度＝１：２．６、仕上げＣＦ／生機ＣＦは１．０８）。また、緯糸の繊維横断面形状は、図１のようなＭ型断面であり、このマルチフィラメントの空隙率は３２％、単糸空隙率は２３％、隙間率は１８％、開口角度は１３０°、アスペクト比は１／２．２であった。
得られた裏地の縫い目滑脱抵抗は、経が１．８ｍｍ、緯が１．８ｍｍ、また洗濯後の縫い目滑脱抵抗は、経が２．４ｍｍ、緯が２．７ｍｍであった。
このように、実施例１で得たものよりは劣っていたが、裏地の縫い目滑脱抵抗は優れており、経方向、緯方向、斜め方向の手触りも、なめらかでソフトでよいものであった。また、柔軟剤で洗濯した後も縫い目滑脱抵抗が良好であり、耐久性に優れているものであった。この裏地と表地とを縫製して、背広の上着として、着用したところ、実施例１品よりは劣るものの、経、緯、斜めのいずれの方向においてもなめらかで手触りもよく、また、大きく伸びをしたり、かがんだりしても、縫い目ずれがなく着用感は良好であった。また、タイトスカートの裏地として用いて、着用したところ、縫い目ずれもなく、着用感は良好だった。
【００３７】
（実施例３）
８４ｄｔｅｘ／４８ｆで、繊維横断面形状がＹ型のポリエステルマルチフィラメント（商品名：８４Ｔ／４８ＳＮＤ（カネボウ合繊株式会社製））を準備した。このマルチフィラメントの、単糸フィラメントの繊維横断面のアスペクト比が１／２．０、単糸空隙率が４５％、破断強度が３．５ｃＮ／ｄｔｅｘ、破断伸度が３５％であった。
緯糸に、このマルチフィラメントを用いること以外は、実施例１と同様に平織組織の生機織物を得た（経糸ＣＦ：８２７、緯糸ＣＦ：６７６、生機ＣＦ：１５０３）。次いで、実施例１と同様に加工し、裏地を得た。得られた裏地は、経密度が１３０本／２．５４ｃｍ，緯密度が８２本／２．５４ｃｍ、減量率が６％、織物の長さは５１ｍ、織物巾１２４ｃｍ、経糸ＣＦ：９１９、緯糸ＣＦ：７１０、仕上げＣＦ：１６２９、経伸度：１．４％、緯伸度：３．８％であった（経伸度：緯伸度＝１：２．７、仕上げＣＦ／生機ＣＦは１．０８）。
また、緯糸の繊維横断面形状は、Ｙ型断面であり、このマルチフィラメントの空隙率は４０％、単糸空隙率は、４５％、開口角度は１１０度、アスペクト比は１／２．０であった。
得られた裏地の縫い目滑脱抵抗は、経が１．２ｍｍ、緯が１．３ｍｍ、また洗濯後の縫い目滑脱抵抗は経が１．４ｍｍ、緯が１．８ｍｍであった。
このように、実施例１で得た裏地よりは劣ってはいたが、縫い目滑脱抵抗は優れており、経方向、緯方向、斜め方向の手触りも、なめらかでソフトでよいものであった。また、柔軟剤で洗濯した後も縫い目滑脱抵抗が良好であり、耐久性に優れているものであった。この裏地と表地とを縫製して、背広の上着として、着用したところ、経、緯、斜めのいずれの方向においてもなめらかで手触りもよく、また、大きく伸びをしたり、かがんだりしても、縫い目ずれがなく着用感が良好であった。また、タイトスカートの裏地として用いて、着用したところ、縫い目ずれもなく、着用感が良好であった。
【００３８】
（比較例１）
８４ｄｔｅｘ／３６ｆのフルダルの丸断面のポリエステルテレフタレート（商品名：８４Ｔ／３６ＤＮＤ，カネボウ合繊株式会社製）を、緯糸に用いる以外は、実施例１と同じ条件で製織し、平織組織の生機織物を得た（経糸ＣＦ：８２７、緯糸ＣＦ：６７６、生機ＣＦ：１５０３）。
次いで、実施例１と同じ条件で加工し、裏地を得た。得られた裏地は、経密度が１２７本／２．５４ｃｍ，緯密度が８２本／２．５４ｃｍ、減量率が６％、織物の長さ５１ｍ、織物巾１２７ｃｍ、経糸ＣＦ：８９８、緯糸ＣＦ：７１０、仕上げＣＦ：１６０８、経伸度：１．５％、緯伸度：２．４％であった（経伸度：緯伸度＝１：１．６、仕上げＣＦ／生機ＣＦは１．０７）。
そして、裏地の外観は、緯糸が湾曲して、布目曲がりが生じ、品位の悪いものであった。また、緯糸マルチフィラメントの空隙率は１５％、単糸空隙率は１８％、アスペクト比は、１．０であった。
得られた裏地の縫い目滑脱抵抗は、経が１．９ｍｍ、緯２．２ｍｍ、また洗濯後の縫い目滑脱抵抗は経が３．１ｍｍ、緯が７．２ｍｍであった。
このように、経伸度、緯伸度とも、低いため、柔軟剤で洗濯した後の縫い目滑脱抵抗が非常に悪いものであった。この裏地と表地とを縫製して、背広の上着として、着用したところ、大きく伸びをしたり、かがんだりした場合、縫い目ずれが生じ、違和感を感じた。また、タイトスカートの裏地として用いて、着用した場合も、縫い目ずれがあり、着用感は不良であった。
【００３９】
（比較例２、実施例４，５）
紡糸口金の形状を変えて、実施例１と単糸空隙率の異なる糸を得た。この糸を緯糸に用いて、実施例１と同じ条件で生機織物を作成し、加工して裏地を得た。いずれの緯糸の繊維横断面形状もランダムに積層されたものであった。
以下の表１に得られた裏地の物性を示す。
【表１】
2005330615.tif 000004
比較例２は、単糸空隙率が１８％と小さいものであるため、縫い目滑脱抵抗が優れたものを得ることができず、裏地とした際の着用感も劣るものであった。実施例４（単糸空隙率：２３％）、実施例５（単糸空隙率：４０％）は、柔軟剤を使用する前後とも、実用上望ましいとされている縫い目滑脱抵抗（３ｍｍ以下）を保っており、この裏地を表地と縫製して、背広の上着として着用しても、またタイトスカートの裏地として用いて着用しても、縫い目ずれがなく、着用感が良好であった。
特に、実施例１、実施例５の３０％以上の単糸空隙率をもつものは、柔軟剤使用後も１．０％以下の顕著な縫い目滑脱抵抗を示し、着用感もよいものであった。
実施例４、１、５いずれにおいても、緯伸度が５％以下のものであり、特に、プレセットの際に巾入れする必要がなく、上記のように良好なものが得られた。
また、この裏地は、経、緯、ななめ方向とも滑らかな手触りであった。
【００４０】
（実施例６〜１０、比較例３）
紡糸孔の形状の開口角度、アスペクト比を変更してＭ型断面糸を紡糸する以外は、実施例１と同じ条件で、紡糸し、生機織物を製織し、加工をおこなった。
得られた糸、裏地の物性を表２に示す。
【表２】
2005330615.tif 000005
実施例６は、縫い目滑脱抵抗が優れ、裏地として使用した際も縫い目ずれは生じないが、開口角度が小さいため、フィラメントが均一に冷却されがたく、得られた裏地は、染色斑がみられた。
なお、裏地の緯糸のフィラメントは、開口角度が小さくなればなるほど、繊維横断面形状はランダムに積層されているものであった。実施例１０は、実施例９よりは若干、平面的に積層されたものであり、比較例３では、ほぼ偏平糸に近く、フィラメントが一定の方向に向い状態であり、ランダムに積層しているものではなく、比較例３は柔軟剤使用後の縫い目滑脱抵抗が充分でなかった。
表２より、Ｍ型断面の場合、縫い目滑脱抵抗についてみてみると、開口角度が１１０度以下が最適であり、１５０度以下であれば充分、実用上、耐えうるものであることがわかる。
【００４１】
（比較例４）
実施例１の生機織物を、織物の仕上げ巾を１２８ｃｍとする以外は実施例１と同じ条件で、加工して裏地を得た。得られた裏地は、経密度が１２６本／２．５４ｃｍ，緯密度が８２本／２．５４ｃｍ，経伸度１．５％、緯伸度２．５％（経伸度：緯伸度＝１．１．６、仕上げＣＦ／生機ＣＦは１．０６５）であった。この裏地の縫い目滑脱抵抗は、経が１．８ｍｍ、緯が１．５ｍｍであり、洗濯後は２．８ｍｍ、緯が３．６ｍｍであり、緯伸度が低いため柔軟剤で洗濯した後の縫い目滑脱抵抗は悪いものとなった。この裏地を表地と縫製して、タイトスカートの裏地として用いて着用したところ、縫い目ずれが生じ、着用感に劣るものであった。
【００４２】
（比較例５）
実施例１の生機織物において、織物の仕上げ巾が１２０ｃｍとなるようにピンテンターによるプレセット工程で巾を縮める工程をいれる以外は、実施例１と同様に加工し裏地を得た。得られた裏地は、経密度が１３４本／２．５４ｃｍ，緯密度が８２本／２．５４ｃｍ，経伸度１．５％、緯伸度７．０％（経伸度：緯伸度＝１：４．７、仕上げＣＦ／生機ＣＦは１．１０）であった。この裏地の縫い目滑脱抵抗は、経が０．３ｍｍ、緯が０．３ｍｍであり、柔軟剤使用後の縫い目滑脱抵抗は経が０．５ｍｍ、緯が０．７ｍｍであった。
なお、セット工程で無理にピンテンターで巾を縮めたため、緯糸の布目曲がり（約５．０％）が生じ、手触りがよいものではなく、織物の品位が劣るものであった。
【００４３】
以上より、本願構成のように、単糸空隙率が一定以上で、単糸フィラメントがランダムに積層された横断面形状を備えたポリエステルマルチフィラメントを用いた裏地であれば、５％以下の織物伸度であっても、プレセットの際に巾入れなどの特殊な工程を経ずとも柔軟剤を使用して洗濯しても縫い目滑脱抵抗、手触りとも良好なのものを得ることができ、安価で着用感のよい裏地を提供することができる。
【産業上の利用可能性】
【００４４】
本発明の裏地は、適度なストレッチを備え、しなやかであるため、さまざまな表地に追随することができる。特に、スーツ、スラックス、スカートのようなユニホームに用いる裏地とすると、着用感や耐久性に優れたものとなり、適している。
【図面の簡単な説明】
【００４５】
【図１】本発明のマルチフィラメントの横断面の一例を示す図である。
【図２】本発明のフィラメントの繊維横断面形状の一例を説明するための図である。
【図３】本発明のフィラメントの繊維横断面形状の一例を示す図である。
【図４】本発明のフィラメントの繊維横断面形状の一例を示す図である。
【図１】
2005330615.tif 000006
【図２】
2005330615.tif 000007
【図３】
2005330615.tif 000008
【図４】
2005330615.tif 000009